ПОВЯЗКА НА РАНУ

2
1. Повязка на рану, состоящая из первого и второго впитывающих слоев, каждый из которых изготовлен из нетканой ткани, включающей вискозные и полиэфирные волокна, и имеет функционально внутреннюю и наружную стороны; первый и второй впитывающие слои соединяются между собой функционально внутренними сторонами друг к другу, между которыми прокладывается третий слой из хлопковых волокон, соединяющийся с первым и вторым впитывающими слоями, так, чтобы два впитывающих слоя и третий слой вместе образовали трехслойную подушечку; соединение между первым, вторым и третьим слоями выполняется посредством иглопробивания, плотность которого составляет не более 400 отверстий/см.
2. Повязка по п.1, отличающаяся тем, что каждый из впитывающих слоев, первый и второй, включает 60÷80% вискозных и 20÷40% полиэфирных волокон.
3. Повязка по п.2, отличающаяся тем, что каждый из впитывающих слоев, первый и второй, содержит около 70% вискозных и около 30% полиэфирных волокон.
2
4. Повязка по п.1, отличающаяся тем, что плотность иглопробивания составляет 300÷350 отверстий/см.
5. Повязка по п.1, отличающаяся тем, что вискозные и полиэфирные волокна первого и второго впитывающих слоев имеют тонкость с массовым номером 2÷2,5.
6. Повязка по п.1, отличающаяся тем, что длина вискозных и полиэфирных волокон первого и второго впитывающих слоев составляет 4,5÷5,5 см.
7. Повязка по п.1, отличающаяся тем, что вискозные и полиэфирные волокна имеют пористую структуру.
2
8. Повязка по п.1, отличающаяся тем, что вес на единицу площади каждого из впитывающих слоев, первого и второго, составляет 280÷320 г/м.
9. Повязка по п.1, отличающаяся тем, что третий слой выполнен в виде хлопчатобумажной сетки.
2
10. Повязка по п.1, отличающаяся тем, что плотность волокна или ниток третьего слоя составляет около 45-50 ниток/см.
11. Повязка по п.1, отличающаяся тем, что номер ниток третьего слоя находится в пределах 35÷45.
2
12. Повязка по п.1, отличающаяся тем, что вес на единицу площади третьего слоя составляет 55÷65 г/м.
2
13. Повязка по п.12, отличающаяся тем, что ее вес на единицу площади составляет 615÷705 г/м.
14. Повязка по п.1, отличающаяся тем, что ее толщина составляет не более 3,5 мм.
15. Повязка по п.1, отличающаяся тем, что функционально наружная сторона, по крайней мере, одного из впитывающих слоев, первого или второго, была подвергнута термической обработке для обеспечения большей частью гладкой поверхности указанной функционально наружной стороны.
16. Повязка по п.15, отличающаяся тем, что функционально наружные стороны обоих впитывающих слоев, первого и второго, были подвергнуты термической обработке для того, чтобы обе указанные функционально наружные стороны и, соответственно, наружные стороны повязки имели указанные большей частью гладкие поверхности.
17. Способ изготовления повязки на рану, отличающийся тем, что он может включать следующие процессы:
изготовление двух иглопробивных войлоков из вискозных и полиэфирных волокон с помощью рапирного лентоткацкого станка; при этом каждый из войлоков имеет функционально внутреннюю и наружную стороны;
расположение двух волокнистых войлоков функционально внутренними сторонами друг к другу;
прокладывание слоя хлопчатобумажной сетки между двумя волокнистыми войлоками и
2
соединение двух волокнистых войлоков и слоя хлопчатобумажной сетки, проложенного между ними, путем иглопробивания, плотность которого составляет не более 400 отверстий/см, так, чтобы два волокнистых войлока вместе образовывали трехслойную подушечку.
18. Способ по п.17, отличающийся тем, что каждый из двух волокнистых войлоков изготавливается из 60÷80% вискозных и 20÷40% полиэфирных волокон.
19. Способ по п.18, отличающийся тем, что каждый из двух волокнистых войлоков изготавливается приблизительно из 70% вискозных и 30% полиэфирных волокон.
2
20. Способ по п.17, отличающийся тем, что плотность иглопробивания для соединения двух волокнистых войлоков составляет 300÷350 отверстий/см.
21. Способ по п.17, отличающийся тем, что волокна, из которых изготавливаются два волокнистых войлока, имеют тонкость с массовым номером 2÷2,5.
22. Способ по п.17, отличающийся тем, что длина волокон, из которых изготавливаются два волокнистых войлока, составляет 4,5÷5,5 см.
23. Способ по п.17, отличающийся тем, что вискозные и полиэфирные волокна, из которых изготавливаются два волокнистых войлока, имеют пористую структуру.
2
24. Способ по п.17, отличающийся тем, что каждый из двух волокнистых войлоков изготавливается весом на единицу площади, составляющим 280÷320 г/м.
2
25. Способ по п.17, отличающийся тем, что слой хлопчатобумажной сетки изготавливается из хлопковых волокон или хлопчатобумажных ниток, плотность которых составляет около 45÷50 ниток/см.
26. Способ по п.17, отличающийся тем, что номер ниток слоя хлопчатобумажной сетки равняется 35÷45.
2
27. Способ по п.17, отличающийся тем, что вес на единицу площади слоя хлопчатобумажной сетки составляет 55÷65 г/м.
2
28. Способ по п.27, отличающийся тем, что трехслойная подушечка изготавливается весом на единицу площади, составляющим 615÷705 г/м.
29. Способ по п.17, отличающийся тем, что трехслойная подушечка изготавливается толщиной, составляющей не более 3,5 мм.
30. Способ по п.17, отличающийся тем, что он включает термическую обработку функционально наружной стороны, по крайней мере, одного из двух волокнистых войлоков для обеспечения указанной большей частью гладкой поверхности функционально наружной стороны.
31. Способ по п.30, отличающийся тем, что он включает термическую обработку функционально наружных сторон обоих волокнистых войлоков для того, чтобы обе указанные функционально наружные стороны и, соответственно, наружные стороны слоистой подушечки имели указанные большей частью гладкие поверхности.